【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
Ｖ２  Ｏ５  、ＭｏＯ３  およびＷＯ３  から選択される少なくとも１種を含む第４副成分とを、少なくとも有する誘電体磁器組成物であって、
前記第２副成分の第２元素のモル数に対する第１副成分の第１元素のモル数の比（Ｍ１／Ｒ１）が、０＜（Ｍ１／Ｒ１）≦２であり、
透過電子顕微鏡により観察した際に、干渉縞を有する結晶粒子を観察視野の３０％以上含有する誘電体磁器組成物。
【請求項２】  前記主成分１００モルに対する各副成分の比率が、
第１副成分：０．１〜３モル、
第２副成分：０．５〜７モル（ただし、第２副成分のモル数は、Ｒ１単独での比率である）、
第４副成分：０．０１〜０．５モル、
である請求項１に記載の誘電体磁器組成物。
【請求項３】  酸化シリコンを含む第３副成分をさらに有し、前記主成分１００モルに対する該第３副成分の含有量が２〜１０モルである請求項１または２に記載の誘電体磁器組成物。
【請求項４】  チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
酸化シリコンを含む第３副成分と、
Ｖ２  Ｏ５  、ＭｏＯ３  およびＷＯ３  から選択される少なくとも１種を含む第４副成分とを、少なくとも有する誘電体磁器組成物であって、
前記主成分１００モルに対する各副成分の比率が、
第１副成分：０．１〜３モル、
第２副成分：０．５〜７モル（ただし、第２副成分のモル数は、Ｒ１単独での比率である）、
第３副成分：２〜１０モル、
第４副成分：０．０１〜０．５モル、
であり、
前記第２副成分の第２元素のモル数に対する第１副成分の第１元素のモル数の比（Ｍ１／Ｒ１）が、０＜（Ｍ１／Ｒ１）≦２である誘電体磁器組成物。
【請求項５】  チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
酸化シリコンを含む第３副成分と、
Ｖ２  Ｏ５  、ＭｏＯ３  およびＷＯ３  から選択される少なくとも１種を含む第４副成分とを、少なくとも有する誘電体磁器組成物であって、
前記主成分１００モルに対する各副成分の比率が、
第１副成分：０．１〜３モル、
第２副成分：０．５〜７モル（ただし、第２副成分のモル数は、Ｒ１単独での比率である）、
第３副成分：２〜１０モル、
第４副成分：０．０１〜０．５モル、
であり、
透過電子顕微鏡により観察した際に、干渉縞を有する結晶粒子を観察視野の３０％以上含有する誘電体磁器組成物。
【請求項６】  前記酸化シリコンが、（Ｂａ，Ｃａ）ｘ  ＳｉＯ２＋ｘ  （ただし、ｘ＝０．７〜１．２）である請求項３から５までのいずれかに記載の誘電体磁器組成物。
【請求項７】  ＭｎＯを含む第６副成分をさらに有し、前記主成分１００モルに対する第６副成分の含有量が０．５モル以下である請求項１から６までのいずれかに記載の誘電体磁器組成物。
【請求項８】  前記チタン酸バリウムが、組成式Ｂａｍ  ＴｉＯ２＋ｍ  で表され、前記組成式中のｍが０．９９５≦ｍ≦１．０１０であり、ＢａとＴｉとの比が０．９９５≦Ｂａ／Ｔｉ≦１．０１０である請求項１から７までのいずれかに記載の誘電体磁器組成物。
【請求項９】  誘電体層を有する電子部品であって、
前記誘電体層が、誘電体磁器組成物で構成してあり、
前記誘電体磁器組成物が、チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
Ｖ２  Ｏ５  、ＭｏＯ３  およびＷＯ３  から選択される少なくとも１種を含む第４副成分とを、少なくとも有し、
前記第２副成分の第２元素のモル数に対する第１副成分の第１元素のモル数の比（Ｍ１／Ｒ１）が、０＜（Ｍ１／Ｒ１）≦２であり、
透過電子顕微鏡により観察した際に、干渉縞を有する結晶粒子を観察視野の３０％以上含有する電子部品。
【請求項１０】  前記主成分１００モルに対する各副成分の比率が、
第１副成分：０．１〜３モル、
第２副成分：０．５〜７モル（ただし、第２副成分のモル数は、Ｒ１単独での比率である）、
第４副成分：０．０１〜０．５モル、
である請求項９に記載の電子部品。
【請求項１１】  誘電体層を有する電子部品であって、
前記誘電体層が、誘電体磁器組成物で構成してあり、
前記誘電体磁器組成物が、チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
酸化シリコンを含む第３副成分と、
Ｖ２  Ｏ５  、ＭｏＯ３  およびＷＯ３  から選択される少なくとも１種を含む第４副成分とを、少なくとも有し、
前記主成分１００モルに対する各副成分の比率が、
第１副成分：０．１〜３モル、
第２副成分：０．５〜７モル（ただし、第２副成分のモル数は、Ｒ１単独での比率である）、
第３副成分：２〜１０モル、
第４副成分：０．０１〜０．５モル、
であり、
前記第２副成分の第２元素のモル数に対する第１副成分の第１元素のモル数の比（Ｍ１／Ｒ１）が、０＜（Ｍ１／Ｒ１）≦２である電子部品。
【請求項１２】  誘電体層を有する電子部品であって、
前記誘電体層が、誘電体磁器組成物で構成してあり、
前記誘電体磁器組成物が、チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
酸化シリコンを含む第３副成分と、
Ｖ２  Ｏ５  、ＭｏＯ３  およびＷＯ３  から選択される少なくとも１種を含む第４副成分とを、少なくとも有し、
前記主成分１００モルに対する各副成分の比率が、
第１副成分：０．１〜３モル、
第２副成分：０．５〜７モル（ただし、第２副成分のモル数は、Ｒ１単独での比率である）、
第３副成分：２〜１０モル、
第４副成分：０．０１〜０．５モル、
であり、
透過電子顕微鏡により観察した際に、干渉縞を有する結晶粒子を観察視野の３０％以上含有する電子部品。
【手続補正２】
【補正対象書類名】明細書
【補正対象項目名】００１６
【補正方法】変更
【補正の内容】
【００１６】
本発明の第２の観点に係る誘電体磁器組成物は、
チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
酸化シリコンを含む第３副成分と、
Ｖ２  Ｏ５  、ＭｏＯ３  およびＷＯ３  から選択される少なくとも１種を含む第４副成分とを、少なくとも有する誘電体磁器組成物であって、
前記主成分１００モルに対する各副成分の比率が、
第１副成分：０．１〜３モル、
第２副成分：０．５〜７モル（ただし、第２副成分のモル数は、Ｒ１単独での比率である）、
第３副成分：２〜１０モル、
第４副成分：０．０１〜０．５モル、
であり、
前記第２副成分の第２元素のモル数に対する第１副成分の第１元素のモル数の比（Ｍ１／Ｒ１）が、０＜（Ｍ１／Ｒ１）≦２である。
【手続補正３】
【補正対象書類名】明細書
【補正対象項目名】００１７
【補正方法】変更
【補正の内容】
【００１７】
本発明の第３の観点に係る誘電体磁器組成物は、
チタン酸バリウムを含む主成分と、
Ｍｇ、Ｃａ、ＢａおよびＳｉから選択される少なくとも１種の第１元素（Ｍ１）の酸化物を含む第１副成分と、
Ｅｒ、Ｓｃ、Ｔｍ、ＹｂおよびＬｕから選択される少なくとも１種の第２元素（Ｒ１）の酸化物を含む第２副成分と、
酸化シリコンを含む第３副成分と、
Ｖ２  Ｏ５  、ＭｏＯ３  およびＷＯ３  から選択される少なくとも１種を含む第４副成分とを、少なくとも有する誘電体磁器組成物であって、
前記主成分１００モルに対する各副成分の比率が、
第１副成分：０．１〜３モル、
第２副成分：０．５〜７モル（ただし、第２副成分のモル数は、Ｒ１単独での比率である）、
第３副成分：２〜１０モル、
第４副成分：０．０１〜０．５モル、
であり、
透過電子顕微鏡により観察した際に、干渉縞を有する結晶粒子を観察視野の３０％以上含有する。
【手続補正４】
【補正対象書類名】明細書
【補正対象項目名】００１９
【補正方法】変更
【補正の内容】
【００１９】
第１の観点の発明において、好ましくは、チタン酸バリウムを含む主成分１００モルに対する各副成分の比率が、第１副成分：０．１〜３モル、第２副成分：０．５〜７モル（ただし、第２副成分のモル数は、Ｒ１単独での比率である）、第４副成分：０．０１〜０．５モルである。